(57)【要約】【課題】  本発明は、従来のポリエステル系繊維と再生セルロース系繊維からなる織編物になかった洗濯時の寸法安定性に優れ、湿潤時の強度低下がなく、着用快適性に優れた交織物を提供せんとするものである。【解決手段】  セルロース脂肪酸エステル系繊維とポリトリメチレンテレフタレートを含むポリエステル系繊維を少なくとも一部に使用してなる織編物であって、該セルロース脂肪酸エステル系繊維および／または該ポリトリメチレンテレフタレートを含むポリエステル系繊維が長繊維であり、且つ該ポリトリメチレンテレフタレートを含むポリエステル系長繊維を緯糸に用いた交織物であることを特徴とする。【選択図】なし【特許請求の範囲】
【請求項１】
セルロース脂肪酸エステル系繊維とポリトリメチレンテレフタレートを含むポリエステル系繊維を少なくとも一部に使用してなる織編物であることを特徴とするセルロース脂肪酸エステル系繊維を用いた織編物。
【請求項２】
該セルロース脂肪酸エステル系繊維および／または該ポリトリメチレンテレフタレートを含むポリエステル系繊維が長繊維であり、且つ該ポリトリメチレンテレフタレートを含むポリエステル系長繊維を緯糸に用いた交織物であることを特徴とする請求項１記載のセルロース脂肪酸エステル繊維を用いた織編物。
【請求項３】
該交織物の緯糸方向の伸長率が少なくとも１５％、伸長回復率が８０％以上であり、経糸と緯糸のカバーファクターの和が１０００〜２０００であることを特徴とする請求項２に記載のセルロース脂肪酸エステル系繊維を用いた織編物。
【請求項４】
該セルロース脂肪酸エステル系繊維の２０℃６５％ＲＨにおける吸湿率が０．５％〜２．０％であることを特徴とする請求項１〜３のいずれかに記載のセルロース脂肪酸エステル系繊維を用いた織編物。
【請求項５】
該ポリエステル系長繊維が、ポリトリメチレンテレフタレートを主体としたポリエステル系成分とポリエチレンテレフタレートを主体としたポリエステル系成分の少なくとも２種類のポリエステル系重合体を繊維長さ方向に沿ってサイドバイサイド型に貼り合わせた複合繊維のマルチフィラメントであることを特徴する請求項１〜４のいずれかに記載のセルロース脂肪酸エステル系繊維を用いた織編物。
【請求項６】
該織編物が裏地用途として使用されるものであることを特徴とする請求項１〜５のいずれかに記載のセルロース脂肪酸エステル系繊維を用いた織編物。
【発明の詳細な説明】
【技術分野】
【０００１】
本発明は、セルロース脂肪酸エステル系繊維を少なくとも一部に使用してなる織編物であり、特に裏地用の交織物に関するものである。
【背景技術】
【０００２】
従来、ポリエステル系繊維１００％からなる織編物は、再生セルロース１００％からなる織編物に比べて、安価で、強度に優れ、且つ洗濯による寸法安定性に優れ、外観変化の少ない特性を有している理由で衣服の代表的な素材として普及している。また、近年のストレッチブームによりポリエステル繊維にストレッチ性を付与することで着用快適性を向上させることが望まれているが、ポリエステル系繊維１００％からなる裏地を用いた衣料等を着用した際、静電気の発生により人体にまとわりついたり、汗をかいた時にむれるなど着用者に不快感を与えており、実用上極めて問題があるとされていた。
【０００３】
一方、セルロース系繊維は、例えば衣類に衣料したときにその衣類は吸汗性が高く、静電気帯電圧量も低く、その上柔軟な風合いを有するため、インナー、アウターを中心に多用されている。しかしながら、洗濯や汗をかいたときなど湿潤時において、収縮しやすくシワになりやすい、強度や堅牢度が低く耐久性に劣る、吸水性が高く乾きにくいなど実用的に問題があった。このような欠点を改善するために、一般的には熱縮合型樹脂を布帛に付与する方法が採用されている。しかし、この様な樹脂加工は布帛を硬化させ、その風合いを著しく不良とするものであった。そこで、寸法安定性に優れたポリエステル系繊維などの合成繊維と複合したものが数多く提案されており、例えば、ストレッチ性を有するポリトリメチレンテレフタレート系繊維とセルロース系フィラメント繊維とを混用するもの（特許文献１）、ポリトリメチレンテレフタレート系繊維を用いた裏地（特許文献２）、ポリトリメチレンテレフタレート系繊維とセルロース系繊維と交編を交編するもの（特許文献３）が提案されている。しかし、いずれも着用時の快適性は改善されるものの、洗濯時の収縮やシワの発生、繰り返しの着用や洗濯による外観変化や強度低下には大きな改善が認められていない。
【特許文献１】特開平１１−１８３５号公報
【特許文献２】特開平１１−１２８２４号公報
【特許文献３】特開平１１−１２９０２号公報
【発明の開示】
【発明が解決しようとする課題】
【０００４】
本発明は、かかる従来技術の背景に鑑み、従来のポリエステル系繊維と再生セルロース系繊維からなる織編物になかった洗濯時の寸法安定性に優れ、湿潤時の強度低下がなく、着用快適性に優れた織編物を提供せんとするものである。
【課題を解決するための手段】
【０００５】
本発明は、上記課題を解決するために、次のような手段を採用するものである。すなわち、
（１）セルロース脂肪酸エステル系繊維とポリトリメチレンテレフタレートを含むポリエステル系繊維を少なくとも一部に使用してなる織編物であることを特徴とするセルロース脂肪酸エステル系繊維を用いた織編物。
（２）該セルロース脂肪酸エステル系繊維および／または該ポリトリメチレンテレフタレートを含むポリエステル系繊維が長繊維であり、且つ該ポリトリメチレンテレフタレートを含むポリエステル系長繊維を緯糸に用いた交織物であることを特徴とする前記（１）記載のセルロース脂肪酸エステル繊維を用いた織編物。
（３）該交織物の緯糸方向の伸長率が少なくとも１５％以上、伸長回復率が８０％以上であり、経糸と緯糸のカバーファクターの和が１０００〜２０００であることを特徴とする前記（１）又は（２）記載のセルロース脂肪酸エステル系繊維を用いた織編物。
（４）該セルロース脂肪酸エステル系繊維の２０℃６５％ＲＨにおける吸湿率が０．５％〜２．０％であることを特徴とする前記（１）〜（３）のいずれかに記載のセルロース脂肪酸エステル系繊維を用いた織編物。
（５）該ポリエステル系長繊維が、ポリトリメチレンテレフタレートを主体としたポリエステル系成分とポリエチレンテレフタレートを主体としたポリエステル系成分の少なくとも２種類のポリエステル系重合体を繊維長さ方向に沿ってサイドバイサイド型に貼り合わせた複合繊維のマルチフィラメントであることを特徴する前記（１）〜（４）のいずれかに記載のセルロース脂肪酸エステル系繊維を用いた織編物。
（６）該織編物が裏地用途として使用されるものであることを特徴とする前記（１）〜（５）のいずれかに記載のセルロース脂肪酸エステル系繊維を用いた織編物。
【発明の効果】
【０００６】
本発明によれば、従来のポリエステル系繊維と再生セルロース系繊維からなる織編物になかった洗濯時の寸法安定性に優れ、湿潤時の強度低下がなく、着用快適性に優れた織編物を提供できる。
【発明を実施するための最良の形態】
【０００７】
本発明は、前記課題、つまり従来のポリエステル系繊維、再生セルロース系繊維を用いた織編物になかった着用快適性を持ち、且つ、速乾性、洗濯時の寸法安定性に優れた交織物について鋭意検討し、セルロース脂肪酸エステル系繊維とポリトリメチレンテレフタレートを含むポリエステル系繊維を少なくとも一部に使用してなる織編物とすることで、かかる課題を一挙に解決することを究明したものである。
【０００８】
本発明におけるセルロース脂肪酸エステル繊維は湿潤時の寸法安定性、着用時の快適性の観点から２０℃６５％ＲＨにおける吸湿率が０．５％〜２．０％であることが好ましく、さらには１．０％〜１．８％であることがより好ましい。この範囲では繊維が適度な水分を含みかつ速乾性に優れるので好ましい。
【０００９】
また、本発明のセルロース脂肪酸エステルの吸湿率が０．５％〜２．０％の範囲であるためには、アシル基の炭素数は少なくとも一部が炭素数３〜１８であることが好ましく、さらには炭素数３〜１８のアシル基由来の置換度が１．３〜２．９であり、かつセルロース脂肪酸エステルの総置換度が２．４〜３．０であることがより好ましく、炭素数３〜１８のアシル基由来の置換度が１．５〜２．９であり、かつセルロース脂肪酸エステルの総置換度が２．６〜３．０であることがより一層好ましい。
【００１０】
ここでいう置換度とは、セルロースの繰り返し単位中に含まれる３個の水酸基がアシル基に置換されている個数の平均であり、置換度の上限は３．０である。
【００１１】
アシル基の少なくとも一部が炭素数３〜１８であるセルロース脂肪酸エステルとしては、セルロースアセテートプロピオネート、セルロースプロピオネート、セルロースアセテートブチレート、セルロースブチレート、セルロースアセテートラウレート、セルロースラウレート、セルロースアセテートオレート、セルロースオレート、セルロースアセテートパルミテート、セルロースパルミテート、セルロースアセテートバリレート、セルロースバリレートなどの、セルロースへの無水脂肪酸類のエステル化により得られるセルロースエステル誘導体、及びこれらのブレンド物、変性物等を例示することが出来るが、これらに限定されるものではない。また、セルロース脂肪酸エステルの可塑剤としてフタル酸エステル類、脂肪族二塩基酸エステル類、グリセリン誘導体、ジグリセリン誘導体、ポリエチレングリコール、両末端封鎖ポリエチレングリコール等を単独、もしくは併用して適量加えることは何ら差し支えない。さらに、必要に応じて要求される性能を損なわない範囲内で、熱劣化防止用、着色防止用の安定剤として、弱有機酸、フォスフェイト、チオフォスフェイト等を単独または２種類以上混合して添加しても良い。また、その他滑剤、帯電防止剤、染料、顔料、潤滑剤、艶消剤、消臭剤等の添加剤を配合しても良い。
【００１２】
本発明のこれらセルロース脂肪酸エステルからなる繊維は、丸断面あるいは扁平、三〜八葉、Ｃ型、Ｈ型、中空などの異型断面であっても良いし、少なくとも１成分がセルロース脂肪酸エステルからなる芯鞘型、偏心芯鞘型、サイドバイサイド型、割繊維分割型など、あるいは海島型などの１成分を溶出するタイプの複合繊維であっても良い。また、通常のフラットヤーン以外に仮撚加工糸、強撚糸、タスラン加工糸、太細糸、混繊糸等のフィラメントヤーンであっても良く、ステープルファイバーやトウ、あるいは紡績糸などの各種形態の繊維であっても良い。
【００１３】
本発明のセルロース脂肪酸エステル繊維の単糸繊度の範囲は、０．８〜１５ｄｔｅｘが分散染料の繊維内部への均染性および織編物の発色性、布帛としてのハリ、コシが優れているので好ましく、布帛の風合いの観点から１．０〜１０ｄｔｅｘの範囲がより好ましい。
【００１４】
本発明におけるポリトリメチレンテレフタレートを含むポリエステル系繊維とはポリトリメチレンテレフタレートに他のポリマーを複合してもよく、複合率は特に限定するものではないが、ポリトリメチレンテレフタレートを主体としたポリエステル成分の複合比率が３０〜７０重量％であることがストレッチ性と張り、腰風合いの観点から好ましい。複合比率が３０重量％に満たない場合は、ストレッチ性が不足する場合があり、また、７０重量％を越える場合はストレッチ性は満足されるが、風合いの張り、腰の点で不十分となる傾向がある。複合方法はポリトリメチレンテレフタレート繊維に他のポリエステル系繊維を合撚りや複合加工糸等の高次加工で複合する方法は本発明に含むものであるが、最も好ましくは複合紡糸で複合するものであり、例えば、一方がポリトリメチレンテレフタレートを主体としたポリエステル成分で、片方がポリエチレンテレフタレートを主体としたポリエステル成分である２種類のポリエステル系重合体を繊維長さ方向に沿ってサイドバイサイド型に貼り合わせた複合繊維のマルチフィラメントが均一で、且つ大きなストレッチ性が得られるため好ましい。かかる複合繊維で更に好ましくはかかる複合繊維の繊維の断面形状が扁平であることが、単糸の捲縮発現が極めて均一になることから好ましい。この場合の複合比率は３０〜７０重量％が良い。
【００１５】
本発明の織編物は、該セルロース脂肪酸エステル系繊維および／または該ポリトリメチレンテレフタレートを含むポリエステル系繊維が長繊維であり、且つ該ポリトリメチレンテレフタレートを含むポリエステル系長繊維を緯糸に用いた交織物として好ましく用いられる。交織物としては、少なくとも緯糸方向の伸長率が１５％以上、伸長回復率が８０％以上であることが好ましい。特に高いストレッチを要求されるアウターウェア等に用いられる裏地においては、１５〜３０％が好ましく、着用時にゆったりとした着用感を得るものであれば１５〜２０％が好ましい。伸長率が１５％未満ではいずれかの用途においてもストレッチ性が不足し、洗濯時によるシワ回復が不十分である場合がある。また、伸長率が３０％を超えると伸長回復率が低く、反発性に劣り、外観品位も低下する場合がある。
【００１６】
交織物の経糸と緯糸のカバーファクターの和は１０００〜２０００であることが好ましい。カバーファクターの和が１０００未満では得られる織物の組織がずれやすくなり、着用時の縫い目ずれなどを引き起こす傾向がある。また、２０００を超えると風合いが粗硬となるため裏地用途として用いるには不十分である場合がある。カバーファクター（Ｋ）は下記式によって求められる。
[カバーファクター]
Ｋ＝ｄ1/2×Ｄ
（Ｄ：密度（本／2.54センチ）、ｄ：デシテックス）
また、交織物の着用快適性の指標としては、吸放湿率（△ＭＲ）によって求められる。
【００１７】
[吸放湿率（ΔＭＲ）]
ΔＭＲ（％）＝ＭＲ2−ＭＲ1
ここで、ＭＲ1とは絶乾状態から２０℃×６５％ＲＨ雰囲気下に２４時間放置したときの吸湿率（％）をいい、洋服ダンスの中に入っている状態、すなわち着用前の環境に相当する。また、ＭＲ2とは絶乾状態から３０℃×９０％ＲＨ雰囲気下に２４時間放置したときの吸湿率（％）をいい、運動状態における衣服内の環境にほぼ相当する。ΔＭＲは、ＭＲ2からＭＲ1の値を差し引いた値で表されるものであり、衣服を着用してから運動したときに、衣服内のムレをどれだけ吸収するかに相当し、ΔＭＲ値が高いほど快適であるといえる。一般に、ポリエステルのΔＭＲは０％、ナイロンで２％、木綿で４％、ウールで６％といわれる。
【００１８】
織編物は、前述のとおり、セルロース脂肪酸エステル系繊維とポリトリメチレンテレフタレートを含むポリエステル系繊維を少なくとも一部に使用してなる織編物であって、該セルロース脂肪酸エステル系繊維および／または該ポリトリメチレンテレフタレートを含むポリエステル系繊維が長繊維であり、且つ該ポリトリメチレンテレフタレートを含むポリエステル系長繊維を緯糸に交織して得ることができる。製織方法は通常の方法を使用することができ、織機にはフライシャットル式、エアージェット式、ウォータージェット式、レピア式、スルザー式の何れの方式の織機を使用してもよいが、効率的な製織を行えることからエアージェット式、ウォータージェット式が好ましい。織物組織は特に限定されないが、発明の効果を大きく得る観点からは、平織、ツイル、サテン、二重織組織が好ましい。
【００１９】
染色加工に用いる装置としては、繊維の状態で染色するチーズ染色機、布帛の状態で染色する液流式染色機、ウインス、ジッカー、ビーム染色機、ガーメント染色を行うドラム染色機といった通常使用されている公知の染色機を特に制限無く用いても良い。
【００２０】
また、染色に用いる染料としては通常使用されている公知のアセテート用分散染料やポリエステル用分散染料を任意に用いることが出来る。
【００２１】
さらに染色加工後に発色性向上やその他の機能付与のために難燃剤、抗菌・防臭剤、撥水・防汚剤などを添加した仕上げ加工剤や公知の樹脂をコーティングしてなる交織物としても良い。
【００２２】
本発明の織編物の用途としては、アスレチック、アウトドア、スキー等のスポーツ用裏地、食品産業や土木産業に関わるユニフォーム用裏地、また、コートや外衣の婦人・紳士用裏地等に好適である。
【実施例】
【００２３】
以下、実施例によって本発明をさらに詳細に説明するが、本発明はこれら実施例に限定されるものではない。なお、実施例中の％および部とは、断らない限り重量基準である。
＜評価方法＞
実施例中での品質評価は次の方法に従った。
（１）伸長率および伸長回復率
ＪＩＳ  Ｌ  １０９６に準じ、Ｂ法にて交織織物の伸長率を測定し、また、Ｂ  −１法にて伸長回復率を測定した。なお、伸長回復率は織物の反発性の指標と  なる。
（２）摩擦帯電圧
ＪＩＳ  Ｌ  １０９４Ｂ法に準ずる。測定は２０℃×４０％ＲＨにて実施した。
【００２４】
なお、評価はＪＩＳ−Ｌ１０４２法に準じて、１０回洗濯後の試験布を用いた。
（３）吸放湿率（△ＭＲ）
ΔＭＲ（％）＝ＭＲ2−ＭＲ1
ＭＲ2：絶乾状態から２０℃×６５％ＲＨ雰囲気下に２４時間放置したときの吸         湿率（％）
ＭＲ1：絶乾状態から３０℃×９０％ＲＨ雰囲気下に２４時間放置したときの吸         湿率（％）
（４）洗濯収縮率
ＪＩＳ−Ｌ０２１７法に準ずる。
（５）湿潤時の引裂強力
ＪＩＳ−Ｌ１０９６Ｄ法に準じ、試験布を水で濡らし１００％湿潤状態にした  ものを用いた。
（６）着用快適性
以下の判定基準で評価した。
【００２５】
伸長率      ○：１５％以上
△：５〜１５％
×：５％以下
摩擦帯電圧  ○：３０００Ｖ以下
△：３０００〜５０００Ｖ
×：５０００Ｖ以上
吸放湿率    ○：２．０％以上
△：０．５〜２．０％
×：０．５％以下
（７）寸法安定性
以下の判定基準で評価した。
【００２６】
洗濯収縮率  ○：３．０％以下
△：３．０〜５．０％
×：５．０％以上
実施例１
経糸に可塑剤としてポリエチレングリコールを１８重量％含有したセルロースアセテートプロピオネート長繊維（５６ｄｔｅｘ１８フィラメント）、緯糸にポリエステルとポリトリメチレンテレフタレートをサイドバイサイドに配した潜在捲縮性ポリエステル長繊維（５６ｄｔｅｘ２４フィラメント）を用いて得た平織物（経糸密度１２７本／2.54センチ、緯糸密度９５本／2.54センチ）を常法にて精練、染色し、仕上げた。表１に示す織物（経糸密度１５０本／2.54センチ、緯糸密度１０３本／2.54センチ）を得た。得られた織物のカバーファクターの和は１８９３であった。
【００２７】
比較例１
経糸にポリエステル長繊維（５６ｄｔｅｘ１８フィラメント）、緯糸にポリエステルとポリトリメチレンテレフタレートをサイドバイサイドに配した潜在捲縮性ポリエステル長繊維（５６ｄｔｅｘ２４フィラメント）を用いて得た平織物（経糸密度１２７本／2.54センチ、緯糸密度９５本／2.54センチ）を常法にて精練、染色し、仕上げた。表１に示す織物（経糸密度１５０本／2.54センチ、緯糸密度１０３本／2.54センチ）を得た。得られた織物のカバーファクターの和は１８９３であった。
【００２８】
比較例２
経糸に再生セルロース系長繊維（５６ｄｔｅｘ１８フィラメント）、緯糸にポリエステルとポリトリメチレンテレフタレートをサイドバイサイドに配した潜在捲縮性ポリエステル長繊維（５６ｄｔｅｘ２４フィラメント）を用いて得た平織物（経糸密度１２７本／2.54センチ、緯糸密度９５本／2.54センチ）を常法にて精練、染色し、仕上げた。表１に示す織物（経糸密度１５０本／2.54センチ、緯糸密度１０３本／2.54センチ）を得た。得られた織物のカバーファクターの和は１８９３であった。
【００２９】
【表１】
2005281912.tif 000002